(57)【要約】【課題】アルミ建材、ビニル建材等に印刷フィルムを貼り付け、意匠性を向上させているが、太陽光を直接受け、太陽熱で加温され、アルミ建材、ビニル建材等の温度上昇により歪が発生したり、音鳴りが発生し、遮熱性と意匠性を同時に解決できる印刷フィルムを提供することにある。【解決手段】日射反射率の高いフィルム上に印刷インクで印刷し、意匠性を有しながら、インク層では赤外線領域を透過させ、日射反射率の高いフィルムで赤外線領域反射させることで建材表面温度上昇が抑えられ、歪、音鳴りを防止することが出来る。【選択図】        なし【特許請求の範囲】
【請求項１】
日射反射率の高いフィルム上に、印刷インクで印刷し、意匠性を有した、赤外線反射機能を有するフィルム。
【請求項２】
日射反射率の高いフィルムは、顔料とビヒクルとを主成分とし、顔料は近赤外線領域で反射を示し、ＪＩＳ  Ａ  ５７５９に定義される日射反射率が３０％以上の、有機系または有機系および無機系の太陽熱遮蔽顔料を分散してなるフィルム上に、印刷してなる請求項１記載の赤外線反射機能を有する印刷フィルム。
【請求項３】
日射反射率の高いフィルムは、ＪＩＳ  Ａ  ５７５９に定義される日射反射率を５０％以上とし、且つ印刷インキが該フィルムを完全には隠蔽せず、近赤外線領域の日射の透過を妨げない２０μｍ以下に印刷してなる請求項１、請求項２記載の赤外線反射機能を有する印刷フィルム。
【請求項４】
印刷インクで印刷した面に、フィルム又は塗料を施した請求項１、請求項２、請求項３記載の赤外線反射機能を有する印刷フィルム。
【請求項５】
印刷していない裏面に粘着剤、接着剤を用いて基材に接合させる請求項１、請求項２、請求項３、請求項４記載の赤外線反射機能を有する印刷フィルム。
【発明の詳細な説明】
【０００１】
【発明が属する技術分野】
本発明は、住宅建材等の被覆に用いられ、日光照射に起因する温度上昇を防ぎ、色彩、意匠、美観をも向上させることが出来る赤外線反射機能を有する印刷フィルムに関するものである。
【０００２】
【従来の技術】
塗料に置き換わり、作業性の向上のため、予め用途に応じカラーフィルムを作り、塗料による塗装と同様の効果を簡便にしてきた。又、塗料には出来ない意匠の多様化でフィルムが使用されてきたが、色彩、意匠、美観の向上が求められている。
【０００３】
遮熱性を有するフィルムは古くから研究されており、フィルム表面に金属層を蒸着する技術、熱線吸収技術、特開２００２−１２６７９、特開２００２−１２６８３のような反射技術が公開されているが、このような方法では、色彩、意匠、美観を兼ね備えた遮熱効果のある印刷フィルムは出来なかった。
【０００４】
アルミ建材、ビニル建材等に印刷フィルムを貼り付け、意匠性を向上させているが、太陽光を直接受け、太陽熱で加温され、アルミ建材、ビニル建材等の温度上昇により歪が発生したり、音鳴りが発生し、遮熱性と意匠性を同時に解決できるものではなかった。
【０００５】
【発明が解決しようとする課題】
本発明は、色彩、意匠、美観と遮熱効果を兼ね備えた印刷フィルムを提供することを目的とするものである。
【０００６】
【課題を解決するための手段】
本発明は前記目的を達成するため、日射反射率の高いフィルム表面にグラビヤ印刷、スクリーン印刷、フレキソ印刷などにより絵柄または単色の意匠を付与することを特徴とする赤外線反射機能を有する印刷フィルムである。
【０００７】
日射反射率の高いフィルムは、顔料と熱可塑性樹脂を主成分とし、フィルム状に成形して得られる。顔料は近赤外線領域で反射を示し、ＪＩＳ  Ａ５７５９に定義される日射反射率が３０％以上で、有機系または有機系および無機系の顔料を単独又は複数混合分散してなる事を要旨としたものである。
【０００８】
請求項１記載の本発明によれば、日射反射率の高いフィルムの表面に、グラビヤ印刷、スクリーン印刷、フレキソ印刷などにより絵柄または単色の意匠を付与する。印刷インキに使用する顔料は、近赤外線領域で反射を示し、ＪＩＳ  Ａ５７５９に定義される日射反射率が３０％以上で、有機系または有機系および無機系の顔料を単独又は複数混合分散しても良いが、従来建材用として一般的に用いられているインキでも良い。
【０００９】
さらに、印刷インキの膜厚は０．５μｍ〜２０μｍ以下に塗布し、太陽光を透過させ、日射反射率の高いフィルムで反射させることで建材表面温度上昇が抑えられ、歪、音鳴りを防止することが出来る。
【００１０】
請求項２記載の本発明によれば、従来のフィルムと比較して、表面温度が高＜ならないので、サッシ、ドアー等の表面温度上昇が抑えられ、歪が生じず、開閉がスムーズに出来る。
【００１１】
【発明の実施の形態】
以下、本発明の実施の形態を図面で詳細に説明する。図１は本発明の赤外線反射機能を有する印刷フィルムの実施形態を示す縦断側面で、図中１フィルムである。
【００１２】
本発明は日射反射率の高いフィルム１の表面に、印刷インキで絵柄または単色２を印刷し、その上にフィルム又は塗料３を施した。
【００１３】
印刷インキの膜厚は０．５μｍ〜２０μｍである。
【００１４】
日射反射率の高いフィルム１は、顔料と熱可塑性樹脂とを主成分とし、顔料は近赤外線領域で反射を示し、ＪＩＳ  Ａ５７５９に定義される日射反射率が３０％以上で、有機系または有機系および無機系顔料を、単独又は複数を混合してなるものである。
【００１５】
印刷インキ２は、顔料と合成樹脂を主成分とし、顔料は近赤外線領域で反射を示し、ＪＩＳ  Ａ５７５９に定義される日射反射率が３０％以上で、有機系または有機系および無機系顔料を、単独又は複数を混合してなるものであるが、必ずしも近赤外線領域で反射をしないものでも良い。
【００１６】
印刷インクで印刷した面に、フィルム又は塗料３は、透明又は半透明で、代表的なものとして、フィルムはポリ塩化ビニル、ポリエチレン、ポリプロピレン、ポリエチレンテレフタレートなど、塗料はアクリル系、ウレタン系、セラミック系などが挙げられる。
【００１７】
日射反射率の高いフィルム１、印刷インキ２に練りこむ顔料は、近赤外線領域で反射を示す着色顔料であり、ＪＩＳ  Ａ５７５９に定義される日射反射率が３０％以上で、有機系または有機系および無機系顔料を分散し、単独又は複数を混合してなるものである。
【００１８】
有機系着色顔料としては、下記のものから選定する。
１：（黄色）ＳＹＭＵＬＥＲ  ＦＡＳＴ  ＹＥＬＬＯＷ  ４１９２  ベンツイミダゾロン
大日本インキ化学工業（株）  製
２：（赤色）ＦＡＳＴＯＮＧＮ  ＳＵＰＥＲ  ＲＥＤ  ５００ＲＧ  キナクリドン
大日本インキ化学工業（株）  製
３：（赤色）ＦＡＳＴＯＮＧＮ  ＳＵＰＥＲ  ＲＥＤ  ＡＴＹ  ジアミノアンスラキノニル
大日本インキ化学工業（株）  製
４：（紫色）ＦＡＳＴＯＮＧＮ  ＳＵＰＥＲ  ＶＩＯＬＥＴ  ＲＶＳ  ジオキサジン
大日本インキ化学工業（株）  製
５：（赤紫色）ＦＡＳＴＯＮＧＮ  ＳＵＰＥＲ  ＭＡＧＥＮＴＡ  Ｒ  キナクリドン
大日本インキ化学工業（株）  製
６：（青色）ＦＡＳＴＯＮＧＮ  ＳＵＰＥＲ  ＢＬＵＥ  ６０７０Ｓ  インダンスロン
大日本インキ化学工業（株）  製
７：（青色）ＦＡＳＴＯＮＧＮ  ＢＬＵＥ  ＲＳＫ  フタロシニアン  α
大日本インキ化学工業（株）  製
８：（青色）ＦＡＳＴＯＮＧＮ  ＢＬＵＥ  ５３８０  フタロシニアン  β
大日本インキ化学工業（株）  製
９：（緑色）ＦＡＳＴＯＮＧＮ  ＧＲＥＥＮ  ＭＹ  ハロゲン化フタロシニアン
大日本インキ化学工業（株）  製
１０：（青色）ＨＥＬＩＯＧＥＮ  ＢＬＵＥ  Ｄ７４９０
ＢＡＳＦ社製
【００１９】
無機系着色顔料としては、下記のものから選定する。
Ａ：（黄色）イエロー  １０４０１      ＣＥＲＤＥＣ社製
（黄色）イエロー  １０４０８      ＣＥＲＤＥＣ社製
Ａ：（赤色）ブラウン  １０３４８      ＣＥＲＤＥＣ社製
Ｃ：（緑色）グリーン  １０４０５      ＣＥＲＤＥＣ社製
Ｄ：（青色）ブルー      １０３３６      ＣＥＲＤＥＣ社製
Ｅ：（紫色）ブラウン  １０３６４      ＣＥＲＤＥＣ社製
Ｆ：（黒色）ブラウン  １０３６３      ＣＥＲＤＥＣ社製
Ｇ：（白色）タイペーク  ＣＲ−９７  石原産業  社製
（白色）ＴＲ−８１                      ハンツマンタイオキサイド社製
有機系着色顔料、無機系着色顔料は日射反射率が目的に合っておれば、これらに限定するものではない。
【００２０】
日射反射率の高いフィルム１の熱可塑性樹脂は、特に限定されないが、例えば、塩化ビニル系樹脂、塩化ビニリデン系樹脂、ポリエチレン系樹脂、ポリプロピレン系樹脂、（メタ）アクリル酸系樹脂、（メタ）アクリル酸エステル系樹脂、ポリエステル系樹脂、ポリスチレン系樹脂、ポリカーボネート系樹脂を挙げることができる。これら熱可塑性樹脂は、単独で使用されても良く、２種以上が併用されても良い。
【００２１】
上記組成物は、必要に応じて、添加剤を含んでも良い。添加剤としては特に限定されず、例えば、改質剤、熱安定剤、可塑剤、酸化防止剤、光安定剤、滑剤、帯電防止剤、難燃剤等を挙げることが出来る
。
【００２２】
絵柄または単色を付与する印刷インキは、それぞれの印刷方法およびフィルム１に合ったものが選択される。印刷方式としてはグラビヤ印刷やスクリーン印刷が好ましく、フレキソ、オフセット、グラビヤオフセットなどを利用する事も出来る。インキとしてはフィルム１に適するインキが好ましく、例えば塩酢ビ系、ウレタン系、アクリル系、ポリアミド系、フッ素系などが挙げられる。
【００２３】
印刷インクで印刷した面に施すフィルム３は、特に限定されないが、例えば、塩化ビニル系樹脂、塩化ビニリデン系樹脂、ポリエチレン系樹脂、ポリプロピレン系樹脂、（メタ）アクリル酸系樹脂、（メタ）アクリル酸エステル系樹脂、ポリエステル系樹脂、ポリスチレン系樹脂、ポリカーボネート系樹脂を挙げることができる。これら熱可塑性樹脂は、単独で使用されても良く、２種以上が併用されても良い
【００２４】
上記組成物は、必要に応じて、添加剤を含んでも良い。添加剤としては特に限定されず、例えば、改質剤、熱安定剤、可塑剤、酸化防止剤、光安定剤、滑剤、帯電防止剤、難燃剤等を挙げることが出来る
。
【００２５】
印刷インクで印刷した面に施す塗料３のビヒクルは、特に限定されないが、例えば、アルキッド樹脂、アクリル樹脂塗料、ポリエステル樹脂塗料、シリコン樹脂塗料、フッ素樹脂塗料、シリコン変性アルキッド樹脂、シリコン変性アクリル樹脂塗料、シリコン変性ポリエステル樹脂塗料の少なくとも一種以上と、必要に応じて硬化剤として酸、イソシアネート、メラミン樹脂の一種以上を含有するものから適宜選択する。
【００２６】
本発明の赤外線反射機能を有する印刷フィルムを構成するフィルムの厚さは、目的に応じて適宜選択することが出来る、例えば、２５μ〜５００μｍが好ましく、より好ましくは、５０μ〜２００μｍである。
【００２７】
本発明の赤外線反射機能を有する印刷フィルムは、その片面に粘着剤、接着剤を施し、基材に密着させることが出来る。密着方法としては、フィルムに予め粘着剤を施しておき、接着する方法、接着剤を基材に塗布後フィルムを貼り、乾燥する方法、接着剤を基材に塗布後フィルムを貼り、加熱や加圧をする方法等挙げることができ、目的に応じて適宜選択することが出来る
。
【００２８】
本発明の赤外線反射機能を有する印刷フィルムを適用する基材としては特に限定されず、例えば、金属基材、非鉄金属基材、プラスチック基材、無機材料基材等を挙げることが出来る。
【００２９】
【実施例】
以下に実施例を揚げて本発明を更に詳しく説明するが、本発明はこれらの実施例のみに限定されるものではない。
2004276345.tif 000002
2004276345.tif 000003
リボンブレンダーを用いて混合し、各組成物をカレンダーロールにより厚さ２５０μｍのフィルム状とした。
【００３０】
（日射反射率の測定）
以上のようにして得られた、厚さ２５０μｍのフィルムにグラビヤ印刷で総厚５μｍの絵柄を施して得られた化粧フィルムを分光光度計（日立製作所社製、Ｕ−３５００スペクトロフォトメーター）を用いて測定した。３５０ｎｍ〜２１００ｎｍの波長域における反射率をもとに、ＪＩＳ  Ａ  ５７５９に記載の方法に従って、日射反射率を算出した。結果を表１に示した。
【表１】
2004276345.tif 000004
【００３１】
以上のようにして得られた、厚さ２５０μｍのフィルムにグラビヤ印刷で総厚５μｍの絵柄を施し、印刷面側に、熱硬化型アクリル樹脂クリアー塗料、及びアクリルフィルムを施して分光光度計（日立製作所社製、Ｕ−３５００スペクトロフォトメーター）を用いて測定した。３５０ｎｍ〜２１００ｎｍの波長域における反射率をもとに、ＪＩＳ  Ａ  ５７５９に記載の方法に従って、日射反射率を算出した。結果を表２に示した。
【表２】
2004276345.tif 000005
【００３２】
（遮熱性の測定）
〔００３１〕表２の日射反射率（％）から日射量８００ｋｃａｌ／２ｈ、気温３５℃、風速４ｍとし、特許第３３７５６０３号記載の算出方法で相当外気温度を算出した。結果を表３に示した。
【表３】
2004276345.tif 000006
【００３３】
〔００３１〕表２のフィルムを幅１６０ｍｍ、長さ３６００ｍｍ、厚さ１０ｍｍの硬質塩化ビニル板に貼りつけ、白熱灯で照射し、温度による反り返りを測定した。照射試験方法を図２に示し、試験結果を表４に示した。
【表４】
2004276345.tif 000007
【００３４】
この表３、表４からも知見できるように、相当外気温度が最大で約３０℃低下した、この事は日射反射率との関係を示しており、日射反射率をいかに日射反射率の高いフィルムを設計するかにある。
【００３５】
【発明の効果】
以上述べたように本発明の赤外線反射機能を有する印刷フィルムは、貼り付けた各種基材の表面温度上昇が抑えられ、反り、たわみ、伸び、音鳴りを防ぎ、意匠を兼ね備えたものである。
【図面の簡単な説明】
【図１】本発明の赤外線反射機能を有するの印刷フィルム１実施形態を示す縦断側面図である。
【図２】温度による反り返りを測定した照射試験装置の１例を示す概略図である。
【符号の説明】
１…日射反射率の高いフィルム。
２…印刷。
３…保護層。
４…接着剤。
５…硬質塩化ビニル板
６…白熱灯
７…電源
【図１】
2004276345.tif 000008
【図２】
2004276345.tif 000009